(57)【要約】【課題】ダニアレルゲンを低減化できる新規のダニ誘引剤およびダニ捕獲器を提供する。【解決手段】焼成された貝殻と、ダニ誘引物質を含むダニ誘引組成物と、を含むダニ誘引剤、および上記ダニ誘引剤を含むダニ捕獲器。【選択図】なし【特許請求の範囲】
【請求項１】
焼成された貝殻と、ダニ誘引物質を含むダニ誘引組成物と、を含むダニ誘引剤。
【請求項２】
前記焼成された貝殻は粉末である、請求項１に記載のダニ誘引剤。
【請求項３】
前記焼成された貝殻は、ホタテガイ、カキおよびホッキガイからなる群より選ばれる少なくとも１つに由来する焼成された貝殻を含む、請求項１または２に記載のダニ誘引剤。
【請求項４】
前記焼成された貝殻の焼成温度は４００℃以上１６００℃以下である、請求項１〜３のいずれか１項に記載のダニ誘引剤。
【請求項５】
前記ダニ誘引剤の総量を基準に前記焼成された貝殻を５質量％以上含む、請求項１〜４のいずれか１項に記載のダニ誘引剤。
【請求項６】
前記ダニ誘引組成物は多孔性物質をさらに含み、
前記ダニ誘引物質の少なくとも一部は前記多孔性物質に含浸されている、請求項１〜５のいずれか１項に記載のダニ誘引剤。
【請求項７】
シリカゲルをさらに含む、請求項１〜６のいずれか１項に記載のダニ誘引剤。
【請求項８】
前記ダニ誘引剤の総量を基準に前記シリカゲルを５質量％以上含む、請求項７に記載のダニ誘引剤。
【請求項９】
請求項１〜８のいずれか１項に記載のダニ誘引剤を含む、ダニ捕獲器。
【発明の詳細な説明】
【技術分野】
【０００１】
本発明は、ダニ誘引剤およびダニ捕獲器に関する。
【背景技術】
【０００２】
ダニアレルゲンは主要のハウスダストアレルゲンであり、アレルギー性喘息、アレルギー性鼻炎、結膜炎、アトピー性皮膚炎等のアレルギー性疾患を引き起こす。このため、アレルギー性疾患を予防または減弱させるために、生活環境からダニアレルゲンを低減させる技術が求められている。
【０００３】
ダニをアレルゲンとするアレルギー性疾患の対策としては、アレルゲンであるダニを駆除して、ダニを生活環境中から排除することが考えられる。特開２００１−８９３１０号公報（特許文献１）には、アレルゲンの原因となるダニを誘因および死滅させる捕獲器が開示されている。
【先行技術文献】
【特許文献】
【０００４】
【特許文献１】特開２００１−８９３１０号公報
【発明の概要】
【発明が解決しようとする課題】
【０００５】
しかしながら、捕獲器などを用いてダニを駆除したとしても、アレルゲンであるダニの死骸や糞が生活環境中に残るとアレルギー性疾患を引き起こす可能性がある。このため、ダニアレルゲンをより低減化できる技術が求められている。
【０００６】
本発明は、ダニアレルゲンを低減化できる新規のダニ誘引剤およびダニ捕獲器を提供することを目的とする。
【課題を解決するための手段】
【０００７】
［１］  焼成された貝殻と、ダニ誘引物質を含むダニ誘引組成物と、を含むダニ誘引剤。
【０００８】
［２］  前記焼成された貝殻は粉末である、［１］に記載のダニ誘引剤。
【０００９】
［３］  前記焼成された貝殻はホタテガイ、カキおよびホッキガイからなる群より選ばれる少なくとも１つに由来する焼成された貝殻を含む、［１］または［２］に記載のダニ誘引剤。
【００１０】
［４］  前記焼成された貝殻の焼成温度は４００℃以上１６００℃以下である、［１］〜［３］のいずれかに記載のダニ誘引剤。
【００１１】
［５］  前記ダニ誘引剤の総量を基準に前記焼成された貝殻を５質量％以上含む、［１］〜［４］のいずれかに記載のダニ誘引剤。
【００１２】
［６］  前記ダニ誘引組成物は多孔性物質をさらに含み、
前記ダニ誘引物質の少なくとも一部は前記多孔性物質に含浸されている、［１］〜［５］のいずれかに記載のダニ誘引剤。
【００１３】
［７］  シリカゲルをさらに含む、［１］〜［６］のいずれかに記載のダニ誘引剤。
【００１４】
［８］  前記ダニ誘引剤の総量を基準に前記シリカゲルを５質量％以上含む［７］に記載のダニ誘引剤。
【００１５】
［９］  ［１］〜［８］のいずれかに記載のダニ誘引剤を含む、ダニ捕獲器。
【発明の効果】
【００１６】
本発明によれば、ダニアレルゲンを低減化できる新規のダニ誘引剤およびダニ捕獲器を提供することができる。
【図面の簡単な説明】
【００１７】
【図１】実験１（溶液法）による、ダニ誘引剤のＤｅｒ  ｆ１ダニアレルゲン低減化効果を示すグラフである。
【図２】実験２（微量液体法）による、ダニ誘引剤のＤｅｒ  ｆ１ダニアレルゲン低減化効果を示すグラフである。
【図３】焼成された貝殻の含有量によるダニ誘引剤のダニアレルゲン低減化効果の変化を示すグラフである。
【図４】焼成された貝殻の含有量によるダニ誘引剤のダニアレルゲン低減化効果の変化を示すグラフである。
【図５】ダニ誘引剤のＤｅｒ  ｐ１ダニアレルゲン低減化効果を示すグラフである。
【図６】ダニ誘引剤を懸濁した溶液を中和、および中和・ろ過した溶液のダニアレルゲン低減化効果を示すグラフである。
【図７】実験７（粉体法）による、ダニ誘引剤のＤｅｒ  ｆ１ダニアレルゲン低減化効果を示すグラフである。
【発明を実施するための形態】
【００１８】
＜ダニ誘引剤＞
ダニ誘引剤は、
〔Ａ〕焼成された貝殻と、
〔Ｂ〕ダニ誘引物質を含むダニ誘引組成物と、
を含む。
【００１９】
〔Ａ〕焼成された貝殻
貝殻は、貝類が外套膜の外面に分泌する硬組織である。貝殻の由来としては、特に限定されないが、ホタテガイ、カキ、ホッキガイ、アワビ、ムラサキガイ、サザエ、ハマグリ、アサリ、シジミ等が挙げられる。貝殻には、腕足動物や節足動物由来の殻、珊瑚、真珠層、卵殻等を含んでいてもよい。
【００２０】
貝殻は、その種によって変動するものの、例えば成分の９０質量％以上は炭酸カルシウムである。その他にＭｇＯ、ＳｉＯ２、酸化鉄などの微量成分を含んでいてもよい。貝殻中の炭酸カルシウムは、焼成によって酸化カルシウムに転化するため、焼成された貝殻は酸化カルシウムを含む。焼成温度や焼成時間によりその転化率は異なるが、高温焼成された貝殻に含まれる酸化カルシウムは、例えば約５０質量％以上約１００質量％以下である。また、焼成された貝殻は多孔質体である。焼成された貝殻は、ダニアレルゲンを低減化することができる。
【００２１】
焼成によって生じた酸化カルシウムは、水に溶解すると水酸化カルシウムとなる。その水酸基イオンによる強アルカリ性によって、強いアレルゲン低減化効果をもたらす。しかしながら、酸化カルシウムへの転化が少なく、炭酸カルシウムを主成分とする低温焼成さ
れた貝殻は、水に溶解しても中性を示すが、ダニアレルゲン低減化効果を有する。このため、焼成された貝殻によるアレルゲン低減化効果は複数の機序で成立しているものと予想される。また、焼成された貝殻は強い殺菌効果も奏する。
【００２２】
焼成された貝殻は、天然物を原料にしているので安全性が極めて高く、環境負荷が小さい。また、焼成された貝殻は、天然石灰石を焼成して得られる生石灰よりも酸化カルシウムの純度が高く、鉄、硫黄、マンガン、マグネシウム、アルミニウム等が少ない。また、粉砕した際には粒子径を小さくすることができる。
【００２３】
貝殻は、貝の食消費によって大量に発生する。中でも成長が早く、大量に食消費されるホタテガイ、カキおよびホッキガイの殻は、安価に入手できると共に、廃物の有効利用として省資源および環境保全にも貢献できるため、好適に用いることができる。また、規則正しい方解石型の結晶構造をもち、焼成後の多孔質性に優れる点からも、ホタテガイまたはカキの殻が好ましい。焼成された貝殻は、市販されているものを用いることができる。
【００２４】
焼成された貝殻は、粉末または繊維状であることが好ましく、粉末であることがより好ましい。焼成された貝殻の粉末としては、貝殻をそのまま熱処理した後、機械的に粉砕したものや、貝殻を機械的に粉砕した後、熱処理したものを用いることができる。粉砕は１回だけでも、２回以上行ってもよい。また、数ｍｍ程度の粉末に予備粉砕した後に焼成し、その後微粉砕を行ってもよい。予備粉砕により焼成時の加熱効率が向上するとともに、加熱によって微粉砕を行いやすい多孔質構造となる。以下に詳細を説明する。
【００２５】
まず、不要になった貝殻を水洗および乾燥後に、予備粉砕する。粉砕の方法としては特に限定はされないが、人力で潰したり、クラッシャー、ハンマーミルを用いて行うことができる。その後、予備粉砕された貝殻を焼成する。
【００２６】
焼成方法や焼成条件は特に限定されないが、焼成温度は、例えば４００℃以上１６００℃以下である。より強いダニアレルゲン低減化効果を得るには、焼成温度は８００℃以上１２００℃以下程度の高温であることが好ましい。酸化カルシウムが主成分として十分に生成されるためである。比較的緩やかなダニアレルゲン低減化効果を得るには、焼成温度は４００℃以上８００℃以下程度の低温であることが好ましい。この場合、炭酸カルシウムが主成分となるためである。ここで、「主成分として」とは、焼成された貝殻のうち、５０質量％以上であることをいう。
【００２７】
焼成時間は、焼成温度にも依存するが、好ましくは３０分以上１５時間以下、より好ましくは１．５時間以上６時間以下、さらに好ましくは２時間以上４時間である。所定の温度の加熱の前にその所定の温度より３００℃〜５００℃程度低い温度で予備加熱を行う連続式の炉を用いてもよい。焼成温度が高すぎたり、焼成時間が長すぎると酸化カルシウム粒子のガラス化や物理強度の低下が起こる可能性がある。一方、焼成温度が低すぎたり、焼成時間が短すぎると、貝殻の成分である炭酸カルシウムから酸化カルシウムに十分に転化されなかったり、その後の微粉砕で粒径が均一になりにくい虞がある。
【００２８】
焼成装置に関しても特に限定されず、一般的な焼成装置を利用することができる。焼成装置としては、ベッケンバッハ炉、メルツ炉、ロータリーキルン、国井式炉、ＫＨＤ（カーハーディー）炉、コマ式炉、カルマチック炉、流動焼成炉、混合焼き立炉、電熱炉等を使用することができる。焼成時の雰囲気は、空気中、窒素等の不活性気体中、真空中等のいずれでもよい。
【００２９】
焼成後の貝殻の粉末をさらに微粉砕することで、所定の粒径の粉末を得ることができる。微粉砕の方法は特に限定されないが、乾式または湿式の公知の粉砕機、例えばボールミ
ル、ビーズミル、ジェットミル等を用いることができる。
【００３０】
微粉砕された粉末の個数平均粒径は、好ましくは１００ｎｍ以上５ｍｍ以下であり、より好ましくは５００ｎｍ以上５００μｍ以下であり、さらに好ましくは１μｍ以上５０μｍ以下である。粉末の個数平均粒径がこの範囲であれば、アレルゲン低減化の効果が長く、また粉末の配合量を増やすことができる。貝殻の粉末の個数平均粒径は、レーザー回折・散乱光式のマイクロトラック粒度分布測定装置（マイクロトラック・ベル株式会社製）にて、常法に従って求めることができる。
【００３１】
焼成された貝殻の粉末の比表面積は、好ましくは０．５０ｍ２／ｇ以上２００ｍ２／ｇ以下であり、より好ましくは０．１ｍ２／ｇ以上３０ｍ２／ｇ以下であり、さらに好ましくは０．１ｍ２／ｇ以上１０ｍ２／ｇ以下である。比表面積は、ガス吸着法によって求めることができる。貝殻の粉末の比表面積が小さすぎる場合は、アレルゲンとの接触が悪くなり、アレルゲンの低減効果が十分に発揮できない場合がある。比表面積は、ＪＩＳ  Ｚ８８３０：２０１３（ガス吸着による粉体（固体）のＢＥＴ比表面積測定方法）に従って測定できる。
【００３２】
焼成された貝殻の粉末は、平均細孔径が好ましくは０．１μｍ以上１０μｍ以下、より好ましくは０．５μｍ以上５μｍ以下である細孔を有する。細孔径は水銀圧入法によって求めることができる。細孔径がこの範囲であるときに、アレルゲンとの接触が良好となり、アレルゲンの低減化効果がより向上する。
【００３３】
ダニ誘引剤の総量を基準として、焼成された貝殻の割合は、好ましくは５質量％以上５０質量％以下であり、より好ましくは１０質量％以上３０質量％以下であり、さらに好ましくは１５質量％以上３０質量％以下である。焼成された貝殻の粉末の割合が少なすぎると、高いアレルゲン濃度に対しては十分なダニアレルゲン低減化効果を得ることができない。後述するシリカゲルは、ダニ誘引剤中の含有量が多すぎるとダニを忌避させる傾向があるのに対し、焼成された貝殻は、ダニ誘引剤中の含有量が多くてもダニを忌避させない。
【００３４】
〔Ｂ〕ダニ誘引組成物
ダニ誘引組成物は、ダニ誘引物質を含む。
【００３５】
［ダニ誘引物質］
ダニ誘引物質は、ダニを誘引する物質であれば特に限定されないが、食餌性誘引物質、臭香性誘引物質等を用いることができる。食餌性誘引物質としては、例えばビール酵母等の乾燥酵母、チョコレート、カカオ、チーズ、バター、魚介類粉末、穀物粉末、米麹、糠、大豆レシチン、デンプン、繊維くず、実験動物飼育用粉末飼料、ペットフード等を用いることができる。臭香性誘引物質としては、例えば動物性もしくは植物性油脂またはこれらの脂肪酸エステル、食品香料等を用いることができる。また、臭香性誘引物質としては、イソ吉草酸、酪酸、プロピオン酸、酢酸、蟻酸等のエステル類、アルデヒド類、アルコール類等を用いることもできる。ダニ誘引物質は、１つまたは２つ以上を組み合わせて使用できる。
【００３６】
焼成された貝殻とダニ誘引組成物とを含むダニ誘引剤は、ダニ誘引物質によってダニを集め、ダニを駆除するため、ダニの死骸や糞由来のダニアレルゲンを効率的に低減化することができる。
【００３７】
［多孔性物質］
ダニ誘引組成物は多孔性物質をさらに含んでいてもよく、ダニ誘引物質の少なくとも一
部は多孔性物質に含浸されていることが好ましい。このとき、ダニ誘引物質の徐放時間を長くすることができ、長期にわたりダニを誘引することができる。多孔性物質としては、シリカゲル、塩化カルシウム、活性炭、珪藻土粉剤、沸石、セラミックス等を用いることができる。ダニ誘引物質の少なくとも一部を多孔性物質に含浸させる方法としては、例えば上記のダニ誘引物質の混合液と多孔性物質とを混合して、多孔性物質の細孔にダニ誘引物質を含浸させることができる。この含浸物にさらに粉状のダニ誘引物質を混合し、乾燥、粉砕処理を行い、粉末状のダニ誘引組成物とすることができる。
【００３８】
ダニ誘引組成物が粉末状であるとき、その個数平均粒径は、例えば１００ｎｍ以上５ｍｍ以下であり、好ましくは１μｍ以上２ｍｍ以下であり、より好ましくは１５μｍ以上１５０μｍ以下である。
【００３９】
ダニ誘引剤の総量を基準として、ダニ誘引組成物の割合は、例えば１０質量％以上９０質量％以下であり、好ましくは３０質量％以上８５質量％以下であり、より好ましくは５０質量％以上８０質量％以下である。
【００４０】
〔Ｃ〕殺ダニ物質
ダニ誘引剤は、さらに殺ダニ物質を含んでいてもよい。殺ダニ物質は、ダニを殺す作用をもつ物質をいい、例えばシリカゲル、塩化カルシウム、活性炭、珪藻土粉剤、沸石、セラミックス等の多孔性物質が挙げられる。殺ダニ物質は、これらの微粉末を１つまたは２つ以上組み合わせて使用することができる。
【００４１】
ダニ誘引剤の総量を基準として、殺ダニ物質の割合は、例えば５質量％以上５０質量％以下であり、好ましくは５質量％以上３０質量％以下であり、より好ましくは１０質量％以上２５質量％以下である。例えば殺ダニ物質としてシリカゲルを用いた場合、ダニ誘引剤に含まれるシリカゲルの量が多すぎるとダニの忌避剤として作用する虞がある。殺ダニ物質を含むことで、誘引されたダニの増殖を抑制することができる。
【００４２】
［ダニ誘引剤の形状］
ダニ誘引剤の形状は、特に限定されないが、例えばフィルム状、シート状、棒状、粒状、粉末とすることができる。ダニ誘引剤は、例えば編物；織物；不織布；紙等の繊維製品、樹脂成形体、活性炭、セラミックス材等を基材として、焼成された貝殻とダニ誘引組成物の混合物を含有、含浸または被覆したものでもよい。また、ダニ誘引剤の流脱を防ぐ加工が施されていてもよい。
【００４３】
［アレルゲン］
アレルゲンは、アレルギーの原因となる物質を指し、多くはタンパク質や糖タンパク質からなる。アレルゲンとＩｇＥ抗体とが結合してマスト細胞等が活性化すると、炎症が起こる。低減化されるアレルゲンとしては特に限定されず、ダニ由来のダニアレルゲン、花粉アレルゲン、カビアレルゲン、犬猫アレルゲン等が挙げられるが、好ましくは、ダニアレルゲンである。室内のアレルゲンのうち、約７０％はダニアレルゲンであるためである。中でも、室内の塵中に生息するチリダニ科のヒョウヒダニ類はアレルゲンの発生源として大きな割合を占める。
【００４４】
ヒョウヒダニ類の中でも、コナヒョウヒダニ（Ｄｅｒｍａｔｏｐｈａｇｏｉｄｅｓ  ｆａｒｉｎａｅ）およびヤケヒョウヒダニ（Ｄｅｒｍａｔｏｐｈａｇｏｉｄｅｓ  ｐｔｅｒｏｎｙｓｓｉｎｕｓ）は代表的な種であり、特に、これらの糞由来のＤｅｒ  ｆ１／Ｄｅｒ  ｐ１がアレルギー性疾患に主要なアレルゲンである。また、これら以外にも、死骸由来のＤｅｒ  ｆ２／Ｄｅｒ  ｐ２もアレルゲンとなる。
【００４５】
アレルゲンの低減化とは、抗体がアレルゲンと反応しなくなることであり、例えばアレルゲンの除去、捕捉、吸着、分解、変性または反応部位の被覆を含む。
【００４６】
＜ダニ捕獲器＞
ダニ捕獲器は、ダニ誘引剤を含む。ダニ誘引剤としては、上記のダニ誘引剤を用いることができる。ダニ捕獲器は、ダニの生息環境にあわせて設置できるものであれば特に限定されないが、例えばダニ誘引剤を不織布で挟み込んだマット、不織布にダニ誘引剤を噴霧または塗着させたシート、ダニ誘引剤で表面を覆った多孔質材料等としてもよい。これらを目の粗い布地または不織布、侵入口のある樹脂ケース等に収納してもよい。ダニ誘引剤を含むダニ捕獲器は、ダニを誘引および死滅させ、さらにダニアレルゲンを低減化させることができる。
【実施例】
【００４７】
以下、実施例を挙げて本発明をより詳細に説明するが、本発明はこれらに限定されるものではない。
【００４８】
［実験１：ダニアレルゲン低減化効果の検証（溶液法）］
ダニアレルゲンとダニ誘引剤とを接触させて一定時間反応させた後、ダニアレルゲンの濃度をＥＬＩＳＡで測定し、ダニアレルゲン低減化効果を評価した。具体的には、以下の手順で行った。
【００４９】
〔１〕ダニアレルゲンＤｅｒ  ｆ１の準備
アレルゲン低減化効果の評価に用いるＤｅｒ  ｆ１（コナヒョウヒダニ糞由来アレルゲン）は、Ｍｉｔｅ−Ｄｆ  Ｆｅｃｅｓ  ＡＧ（株式会社エル・エス・エル製）を購入し、付属の説明書に従い、ダニアレルゲン溶液（以下、Ｄｅｆ  ｆ１溶液と記すことがある）を調製した。調製した溶液のＤｅｒ  ｆ１濃度は、ダニアレルゲン測定用ＥＬＩＳＡキット（ニチニチ製薬株式会社製）を用いて決定した。また、測定した濃度を基準として、検量線用標準液を作製した。
【００５０】
〔２〕ダニアレルゲン溶液と試験粉体との反応方法
１）１９．５ｍＬのＴＢＳ−Ｔ（２５ｍＭ  Ｔｒｉｓ、１５０ｍＭ  ＮａＣｌ、０．０２％  Ｔｗｅｅｎ２０、ｐＨ７．５）を入れた２０ｍＬビーカーに、試験粉体を添加し、スターラーで撹拌した。
２）終濃度１００ｎｇ／ｍＬとなるようＤｅｒ  ｆ１溶液を添加した。
３）室温で攪拌させながら、１５分間反応させた。
４）ＨＣｌでｐＨを７．５に調整した。
５）反応溶液を０．４５μｍのフィルターに通し、沈殿物を除去した。
６）回収した溶液を試験液として、下記の方法によりダニアレルゲン濃度を測定した。
【００５１】
〔３〕ＥＬＩＳＡによる測定方法
１）捕捉抗体としてａｎｔｉ−Ｄｅｒ  ｆ１  ｍｏｕｓｅ  ＩｇＧ（ＩＮＤＯＯＲ  Ｂｉｏｔｅｃｈｎｏｌｏｇｉｅｓ社製、１：２０００）をＴＢＳ−Ｔで２０００倍希釈し、その希釈溶液を９６ｗｅｌｌ  ｐｌａｔｅ（Ｎｕｎｃ社製）の各ウェルに１００μＬずつ加え、４℃で一晩固相化させた。
２）ＴＢＳ−Ｔ（２５ｍＭ  Ｔｒｉｓ、１５０ｍＭ  ＮａＣｌ、０．０２％  Ｔｗｅｅｎ２０、ｐＨ７．５）により洗浄した後、１％  ＢＳＡを含むＴＢＳ−Ｔで１時間室温でブロッキングを行った。
３）ＴＢＳ−Ｔでウェルを洗浄後、試験液１００μＬをウェルに加え、３７℃で１時間インキュベートした。
４）ＴＢＳ−Ｔでウェルを洗浄後、検出抗体としてビオチン標識ａｎｔｉ−Ｄｅｒ  ｆ
１／ｐ１  ｍｏｕｓｅ  ＩｇＧ（ＩＮＤＯＯＲ  Ｂｉｏｔｅｃｈｎｏｌｏｇｉｅｓ社製、１：２０００）をＴＢＳ−Ｔで２０００倍希釈し、その希釈溶液を各ウェルに１００μＬずつ加え、室温で２時間インキュベートした。
５）ＴＢＳ−Ｔでウェルを洗浄後、ＨＲＰ標識ストレプトアビジン（Ａｂｃａｍ社製）を各ウェルに１００μＬずつ加え、室温で３０分インキュベートした。
６）ＴＢＳ−Ｔでウェルを洗浄後、呈色反応を行った。呈色反応は、ＳｕｐｅｒＢｌｕｅ  ＴＭＢ基質（ＫＬＰ社製）を用いて行い、ＴＭＢ  Ｓｔｏｐ  ｓｏｌｕｔｉｏｎ（ＫＰＬ社製）によって反応を停止させた。
７）マイクロプレートリーダー（Ｍｏｌｅｃｕｌａｒ  Ｄｅｖｉｃｅ社製）によって、波長４５０ｎｍでの吸光度を測定した。検量線用標準液の吸光度から得られる検量線に基づいて、各試験液中のＤｅｒ  ｆ１濃度を定量した。
【００５２】
〔４〕アレルゲン低減化率（％）は以下の式に基づいて算出した。
アレルゲン低減化率（％）＝｛（初期アレルゲン濃度−反応後アレルゲン濃度）／初期アレルゲン濃度｝×１００
【００５３】
実験１で使用した試験粉体を次に示す。
実施例１：１５質量％  ホタテガイ由来の高温焼成貝殻（焼成温度１２００℃）
８５質量％  ＮＫ−００１基材
比較例１：ＮＫ−００１基材
比較例２：シリカゲル
参考例１：ホタテガイ由来の高温焼成貝殻（焼成温度１２００℃）
参考例２：カキ由来の低温焼成貝殻（牡蠣殻ナノパウダー、焼成温度３００℃、株式会社くれブランド）
【００５４】
上記ＮＫ−００１基材は、８５質量％ダニ誘引組成物と１５質量％殺ダニ物質とを含む。ダニ誘引組成物にはダニ誘引物質として食品香料（動物性および植物性脂肪酸ならびにそのエステル類）をダニ誘引組成物を基準に１．５質量％と、多孔性物質としてダニ誘引組成物を基準にシリカゲルを８．５質量％とを含む混合物を用いた。また、殺ダニ物質としては、シリカゲルを用いた。
【００５５】
各試験粉体のダニアレルゲン低減化率を図１に示す。比較例１のＮＫ−００１基材および比較例２のシリカゲルではダニアレルゲン低減化率が低いのに対し、参考例１の高温焼成貝殻および参考例２の低温焼成貝殻はダニアレルゲン低減化率が高かった。貝殻の種類によらず焼成された貝殻はダニアレルゲンを低減化することができ、高温焼成した貝殻は、より強力にダニアレルゲンを低減化することができることがわかった。また、ＮＫ−００１基材に焼成貝殻を混合した実施例１の試験粉体（ダニ誘引剤）は、比較例１よりもダニアレルゲンの低減化率が上昇しており、焼成された貝殻と、ダニ誘引物質を含むダニ誘引組成物と、を含むダニ誘引剤は、ダニアレルゲンを低減化できることがわかった。
【００５６】
［実験２：ダニアレルゲン低減化効果の検証（微量液体法）］
上記の〔２〕ダニアレルゲン溶液と試験粉体との反応方法以外は実験１と同様の方法によって、試験粉体のダニアレルゲン低減化効果を評価した。〔２〕は、より粉体同士の反応に近い環境で実験を行うために以下の手順で行った。
【００５７】
〔２〕ダニアレルゲン溶液と試験粉体との反応方法
１）ビーカーに試験粉体を入れ、２５μＬのダニアレルゲン溶液（Ｄｅｒ  ｆ１を２μｇ含む）を加え、薬さじで混合した。
２）室温で１５分静置後、１９．５ｍＬのＴＢＳ−Ｔ（２５ｍＭ  Ｔｒｉｓ、１５０ｍＭ  ＮａＣｌ、０．０２％  Ｔｗｅｅｎ２０、ｐＨ７．５）を加えた。
３）ＨＣｌを用いて、ｐＨを７．５に調整した。
４）反応溶液を０．４５μｍのフィルターに通し、沈殿物を除去した。
５）回収した溶液を試験液として、ＥＬＩＳＡによりダニアレルゲン濃度を測定した。
【００５８】
実験２で使用した試験粉体を次に示す。
実施例１：１５質量％  ホタテガイ由来の高温焼成貝殻（焼成温度１２００℃）
８５質量％  ＮＫ−００１基材
比較例１：ＮＫ−００１基材
比較例２：シリカゲル
参考例１：ホタテガイ由来の高温焼成貝殻（焼成温度１２００℃）
参考例３：ホタテガイ由来の高温焼成貝殻（ほたて貝殻焼成品、焼成温度１０００℃、有限会社ふるさと物産）
参考例４：ホッキ由来の高温焼成貝殻（サーフセラ、焼成温度９００℃、株式会社安心やさい）
【００５９】
各試験粉体のダニアレルゲン低減化率を図２に示す。本試験方法によれば、比較例１のＮＫ−００１基材および比較例２のシリカゲルに比べると、参考例１，３および４の焼成された貝殻は貝殻の種類によらず高いダニアレルゲン低減化効果を示した。ＮＫ−００１基材に焼成貝殻を混合した実施例１の試験粉体（ダニ誘引剤）は、比較例１に比べてダニアレルゲンの低減化率が上昇しており、焼成された貝殻と、ダニ誘引物質を含むダニ誘引組成物と、を含むダニ誘引剤は、ダニアレルゲンを低減化できることがわかった。
【００６０】
［実験３：焼成された貝殻の含有量によるダニアレルゲン低減化効果の検証（微量液体法）］
ダニ誘引剤中の焼成された貝殻の含有量を質量０％から３０質量％まで図３に示すように変化させて、実験２と同様の方法によってダニアレルゲン低減化効果の検証を行った。
【００６１】
実験３で使用した試験粉体を次に示す。
ＭＦＹ基材：５０質量％動物飼育用粉末飼料（ＭＦ）と５０質量％乾燥ビール酵母との混合粉末（ダニ誘引物質）
焼成された貝殻：ホタテガイ由来の高温焼成貝殻（焼成温度１２００℃）
【００６２】
各試験粉体のダニアレルゲン低減化率を図３に示す。焼成された貝殻を含まないＭＦＹ基材はダニアレルゲン低減化率が低かったのに対し、焼成された貝殻を５質量％以上混合したＭＦＹ基材（ダニ誘引剤）は８０％以上の高いダニアレルゲン低減化率を示した。焼成された貝殻を１０質量％以上混合したＭＦＹ基材（ダニ誘引剤）は９０％以上のダニアレルゲン低減化率を示し、焼成された貝殻を２０質量％以上混合したＭＦＹ基材（ダニ誘引剤）は９５％以上のダニアレルゲン低減化率を示した。
【００６３】
［実験４：焼成された貝殻の含有量によるダニアレルゲン低減化効果の検証（微量液体法）］
ダニ誘引剤中の焼成された貝殻の含有量を０質量％から３０質量％まで図４に示すように変化させて、実験２と同様の方法によってダニアレルゲン低減化効果の検証を行った。
【００６４】
実験４では焼成された貝殻として、ホタテガイ由来の高温焼成貝殻（焼成温度１２００℃）を用いた。
【００６５】
各試験粉体のダニアレルゲン低減化率を図４に示す。焼成された貝殻を含まないＮＫ−００１基材はダニアレルゲン低減化率が低かったのに対し、焼成された貝殻を１０質量％以上混合したＮＫ−００１基材（ダニ誘引剤）は８０％以上の高いダニアレルゲン低減化
率を示した。焼成された貝殻を１５質量％以上混合したＮＫ−００１基材（ダニ誘引剤）は９０％以上のダニアレルゲン低減化率を示し、焼成された貝殻を２０質量％以上混合したＮＫ−００１基材（ダニ誘引剤）は９５％以上のダニアレルゲン低減化率を示した。
【００６６】
［実験５：異なるダニアレルゲンに対するダニアレルゲン低減化効果の検証（微量液体法）］
上記実験１〜４とは異なるダニアレルゲンを用いた以外は、実験２と同様の方法によってダニアレルゲン低減化効果の検証を行った。ダニアレルゲンは、ヤケヒョウヒダニ糞由来のＤｅｒ  ｐ１（Ｍｉｔｅ−Ｄｐ  Ｆｅｃｅｓ  Ａｇ、株式会社エル・エス・エル製）を使用した。また、Ｄｅｒ  ｐ１の捕捉抗体としては、ａｎｔｉ−Ｄｅｒ  ｐ１  ｍｏｕｓｅ  ＩｇＧ（ＩＮＤＯＯＲ  Ｂｉｏｔｅｃｈｎｏｌｏｇｉｅｓ社製、１：１０００）、検出抗体としてはビオチン標識ａｎｔｉ−Ｄｅｒ  ｆ１／ｐ１  ｍｏｕｓｅ  ＩｇＧ（ＩＮＤＯＯＲ  Ｂｉｏｔｅｃｈｎｏｌｏｇｉｅｓ社製、１：１０００）を使用した。
【００６７】
実験５では、実験３および４で用いた焼成された貝殻、ＭＦＹ基材およびＮＫ−００１基材を用いており、ダニ誘引剤中の焼成された貝殻の割合が０質量％または１５質量％となるように基材と焼成された貝殻とを混合した。
【００６８】
各試験粉体のダニアレルゲン低減化率を図５に示す。焼成された貝殻を含まないＭＦＹ基材およびＮＫ−００１基材はＤｅｒ  ｐ１ダニアレルゲン低減化率が低かったのに対し、焼成された貝殻を１５質量％含むＭＦＹ基材およびＮＫ−００１基材（ダニ誘引剤）はそれぞれＤｅｒ  ｐ１ダニアレルゲン低減化率が上昇していた。焼成された貝殻と、ダニ誘引物質を含むダニ誘引組成物と、を含むダニ誘引剤は、複数のダニアレルゲンを低減化できることがわかった。
【００６９】
［実験６：ダニアレルゲン低減化効果の検証（溶液法）］
焼成した貝殻がダニアレルゲン低減化効果を奏する原因として、焼成された貝殻が水に溶解して強アルカリ性となることが考えられる。このため、焼成された貝殻を溶かした溶液を中和したときに、アレルゲン低減効果がどのように変化するかを検証した。実験は、上記実験１の〔２〕ダニアレルゲン溶液と試験粉体との反応方法において、ダニアレルゲンを添加する前にｐＨを７．５に中和する以外は実験１と同様にして行い、またバッファーはＴＢＳを用いた（図６中、中和処理のグラフ）。
【００７０】
また、上記実験１の〔２〕ダニアレルゲン溶液と試験粉体との反応方法において、上記のようにダニアレルゲンを添加する前にｐＨを７．５に中和し、さらに溶液を遠心および０．４５μｍのフィルターでろ過した溶液がダニアレルゲン低減化能を有するかを検証した（図６中、中和・ろ過処理のグラフ）。実験６の試験粉体は、高温焼成貝殻（焼成温度１２００℃）を用いた。
【００７１】
中和およびろ過を行わない試験液は、高いダニアレルゲン低減化効果を有していたが、中和処理を行った試験液はダニアレルゲン低減化率が低下しており、強アルカリ性がダニアレルゲンの低減化効果の一部に寄与していたと予想される。さらに、中和およびろ過を行った試験液は、ダニアレルゲン低減化効果がより低下しているものの、一定の効果が見られた。中和およびろ過を行った試験液には焼成された貝殻が溶解して生じたカルシウムイオンが含まれていると考えられ、カルシウムイオンがダニアレルゲンの低減化に寄与している可能性が考えられる。一方、中和した試験液をろ過することにより、粉末の焼成された貝殻の多くが除かれる。ろ過によりダニアレルゲン低減化効果が低下した結果から、多孔質としての焼成された貝殻も、ダニアレルゲンの低減化に寄与していることがわかった。実験６の結果より、焼成された貝殻は複数の要因によってダニアレルゲンを低減化していると考えられる。なお、焼成された貝殻は、酸化カルシウム（生石灰）およびその他
の強アルカリ水溶液よりも安全性に優れている。
【００７２】
［実験７：ダニアレルゲン低減化効果の検証（粉体法）］
実験７では、Ｄｅｒ  ｆ１溶液の代わりに８μｇのＤｅｒ  ｆ１を含む５ｍｇのダニ飼育培地（ＭＦＹ培地でコナヒョウヒダニを十分量の密度まで飼育後、ダニを殺滅するため高温および乾燥処理したもの。アレルゲン量および濃度はＥＬＩＳＡ法で決定した。）を用いた。試験粉体としては、実験４で用いた焼成された貝殻およびＮＫ−００１基材を、ダニ誘引剤中の焼成された貝殻の割合が１５質量％となるように混合したものを用いた。ダニ飼育培地と試験粉体とをビーカー中で混合し、室温で３０分静置した後、１９．５ｍＬのＴＢＳ−Ｔ（ｐＨ７．５）を添加し、すぐさまＨＣｌでｐＨを７．５に調整した。実験１と同様の方法で、溶液のダニアレルゲン濃度を測定した。実験７の方法によれば、より粉体に近い状態でダニ誘引剤のダニアレルゲン低減化能を検証することができる。
【００７３】
実験７の結果を図７に示す。実験７の方法によっても、ＮＫ−００１基材に焼成された貝殻を混合したダニ誘引剤は、焼成された貝殻を含まないＮＫ−００１基材に比べて高いダニアレルゲン低減化効果を示し、焼成された貝殻と、ダニ誘引物質を含むダニ誘引組成物と、を含むダニ誘引剤は、ダニアレルゲンを低減化できることがわかった。
【００７４】
今回開示された実施形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図１】
2020090480.tif 000002
【図２】
2020090480.tif 000003
【図３】
2020090480.tif 000004
【図４】
2020090480.tif 000005
【図５】
2020090480.tif 000006
【図６】
2020090480.tif 000007
【図７】
2020090480.tif 000008